먼저 , 500 ml 4 구 플라스크 ( flask ) 중 에 비스 페놀 플 루 오렌 ( bisphenol fluorene ) 형 에폭시 수지 235 g ( 에폭시 당량 235 ) 과 테트라메틸 암모늄 클로라이드 110 mg , 2 , 6 － 디 － tert － 부틸 － 4 － 메틸 페놀 100 mg 및 아크릴산 72 . 0 g 을 넣 고 , 이것 에 25 ml / 분 의 속도 로 공기 를 불어넣 으면서 90 ∼ 100 ℃ 에서 가열 용해 시켰 다 . 이어서 , 용액 이 백탁 ( 白濁 ) 인 상태 대로 서서히 승 온 하 고 , 120 ℃ 로 가열 하 여 완전 용해 시켰 다 . 여기 서 용액 은 점차 투명 점조 로 되 었 지만 그대로 교반 을 계속 하 였 다 . 이 사이 산가 를 측정 하 고 , 1 . 0 mg KOH / g 미만 이 될 때 까지 가열 교반 을 계속 하 였 다 . 산가 가 목표 에 이 를 때 까지 12 시간 을 요하 였 다 . 그리고 실온 까지 냉각 하 여 , 무색 투명 으로 고체상 의 식 ( a 4 ) 로 표시 되 는 비스 페놀 플 루 오 렌 형 에폭시 아크릴 레이트 를 얻 었 다 .